(57)【要約】  被加工材料が難削金属材や繊維強化複合材である場合においても高品質な孔を形成することができる孔形成方法を提供するとともに、この方法に使用されるドリルビットを提供する。ドリルビット１は、少なくとも一つの切れ刃１０と、切れ刃１０の近傍に位置する面（２番面２０及び３番面３０）と、を備え、この面に、所定の平面形状を呈する凹部（溝４０）を設ける。孔形成方法は、切削加工補助潤滑材２を被加工材料Ｗの被加工部分に接触させながらドリル加工により被加工部分を切削して孔を形成する孔形成工程を含み、孔形成工程においてドリルビット１を使用する。
2017217184.tif 000002
【特許請求の範囲】
【請求項１】
切削加工補助潤滑材を被加工材料の被加工部分に接触させながらドリル加工により前記被加工部分を切削して孔を形成する際に使用されるドリルビットであって、
少なくとも一つの切れ刃と、
前記切れ刃の近傍に位置する面と、を備え、
前記面に、所定の平面形状を呈する凹部が設けられている、ドリルビット。
【請求項２】
前記面が、前記切れ刃に隣接する２番面を有し、
前記凹部が、前記２番面に設けられている、請求項１に記載のドリルビット。
【請求項３】
前記面が、前記切れ刃に隣接する２番面と、前記２番面に隣接する３番面と、を有し、
前記凹部が、前記３番面に設けられている、請求項１又は２に記載のドリルビット。
【請求項４】
前記凹部が、前記切れ刃に対して略平行に形成された略直線状の溝である、請求項１から３の何れか一項に記載のドリルビット。
【請求項５】
前記切れ刃と前記溝との間の寸法が、０．２５ｍｍ以上０．４３ｍｍ以下に設定されている、請求項４に記載のドリルビット。
【請求項６】
前記溝の幅の平均値が、０．２３ｍｍ以上０．３０ｍｍ以下に設定されている、請求項４又は５に記載のドリルビット。
【請求項７】
前記凹部の最大深さが、０．０５ｍｍ以上０．１５ｍｍ以下に設定されている、請求項１〜６の何れか一項に記載のドリルビット。
【請求項８】
切削加工補助潤滑材を、ドリルビット及び被加工材料の被加工部分の少なくとも何れか一方に接触させながら、ドリル加工により前記被加工部分を切削して孔を形成する孔形成工程を含み、
前記孔形成工程において、請求項１〜７の何れか一項に記載のドリルビットを使用する、
孔形成方法。
【請求項９】
前記切削加工補助潤滑材が、シート状に形成されている、請求項８に記載の孔形成方法。
【請求項１０】
前記被加工材料の厚みが、１．０ｍｍ以上であり、
前記孔形成工程によって形成される孔の直径が、３．０ｍｍ以上である、請求項８又は９に記載の孔形成方法。
【請求項１１】
前記被加工材料が、難削金属材である、請求項８〜１０の何れか一項に記載の孔形成方法。
【請求項１２】
前記被加工材料が、繊維強化複合材である、請求項８〜１０の何れか一項に記載の孔形成方法。
【請求項１３】
前記被加工材料が、難削金属材と繊維強化複合材とが密着した材料である、請求項８〜１０の何れか一項に記載の孔形成方法。
【請求項１４】
前記難削金属材が、チタン合金、アルミニウム合金、マグネシウム合金、低合金鋼、ステンレス鋼及び耐熱合金からなる群より選ばれる何れか一つである、請求項１１又は１３に記載の孔形成方法。
【請求項１５】
前記難削金属材が、Ｔｉ−６Ａｌ―４Ｖのチタン合金である、請求項１１又は１３に記載の孔形成方法。
【発明の詳細な説明】
【技術分野】
【０００１】
本発明は、ドリルビット及び孔形成方法に関する。
【背景技術】
【０００２】
現在、航空機の機体構造用材料（構造材）として金属材（主にアルミニウム合金）が採用されている。機体構造の中でより高温となり得る箇所、例えば、ジェット排気箇所やアフターバーナー周辺には、耐熱合金であるチタン合金やステンレス鋼などが使用されているが、将来航空機の高速化が進むと、空力加熱により従来のアルミニウム合金では強度が低下してしまう。そのため、今後は、機体構造の主体としてより硬いチタン合金やステンレス鋼が構造材として使用されることが見込まれる。これら、航空機の機体を構成する構造材は、金属材同士、あるいは金属材とＣＦＲＰなどの他の材質の構造材とをボルトで締結するために、ドリルによって孔あけ加工をする必要がある。【０００３】
これら金属の孔あけ加工においては、既にいくつかの技術が提案されている。例えば、チタン合金材は難削材であるため、ドリル孔あけ加工寿命が非常に短い。このような課題に対し、切削油剤を噴霧して加工する方法やドリルの形状を変更することでドリルへの負荷を低減し、ドリルの加工寿命低下を回避する方法が例示されている（例えば、特許文献１参照）。【０００４】
また、近年においては、繊維強化複合材（特に、引張り強さや引張り弾性力が大きい炭素繊維強化プラスチック（ＣＦＰＲ））が、航空機や車両の外板などとして多用される傾向にある。ここで、ＣＦＲＰとは、炭素繊維にマトリクス樹脂を含浸させたプリプレグを１枚又は２枚以上積層して、加熱成型又は加熱加圧成型してなるプラスチックを指す。このＣＦＲＰで形成された部材は、ボルトやリベットなどの締結要素を用いて構造体に固定される。このため、航空機部品などの構造体にＣＦＲＰを固定するときには、切削加工、中でも締結要素を通すための孔をＣＦＲＰに多数あける孔あけ加工が必要になる。【０００５】
ＣＦＲＰの孔あけ加工において高品質な孔を得るために、既にいくつかの技術が提案されている。例えば工具の形状、例えばドリルのすくい面の曲率や先端角を段階的に変更するなどの方法が例示されている（例えば、特許文献２参照）。
【先行技術文献】
【特許文献】
【０００６】
【特許文献１】特開２００６−１５０５５７号公報
【特許文献２】特開２０１２−２１０６８９号公報
【発明の概要】
【発明が解決しようとする課題】
【０００７】
ところで、通常、金属に対する孔あけはドリルを用いて行われるが、金属専用のドリルを使っても、ドリル孔あけ加工寿命は短く、一般的なドリルを用いた場合は、ドリル孔あけ加工寿命は極端に短い。また、加工孔数が増えていくにつれて、ドリルの刃に摩耗が生じ、加工孔の品質が低下する。具体的には加工した孔の内径が小さくなりやすく、ドリルが貫通する出口側にバリも発生しやすくなる。さらに、ドリルの摩耗により、ボルト締結する金属材とＣＦＲＰなどの他の材質の構造材との間に隙間が生じ、これらの構造材間に浮きが生じたり、生じた隙間に加工屑が入ったりすることがある。このような現象は重大欠陥と認識されている。このように、ドリルの刃の摩耗に起因して、加工孔に品質上の問題が生じる可能性が高い。このような状況において、航空機用のチタン合金材を用いた構造体の製造などでは、特に、高品質な孔あけ加工が求められており、上記したドリル孔あけ加工寿命や金属材と異種構造材との間に生じる浮きなどの問題を解決することが極めて重要になる。【０００８】
また、ドリルを用いて金属の孔あけ加工を行う場合、回転するドリルと金属間で摩擦熱が生じ、局所的に加工孔周辺の温度が上昇する。従って、加工孔数が多い場合、加工孔数が増えていくにつれて、ドリル及び被加工材料である金属に蓄熱されることになる。熱伝導率の低い金属の場合、熱放出が不十分なため、加工孔周辺の温度が上昇する。その際、金属の温度が上がると金属が軟化してしまうため、加工孔のドリルが貫通する出口側にバリが発生するようになる。また、金属の加工屑が、加工熱によってドリルに溶着してしまい、過剰な負荷がドリルにかかって加工装置が停止する場合もある。このように、孔あけ加工時の蓄熱に起因して、加工孔に品質上の問題が生じる可能性が高い。このような状況において、航空機用のチタン合金材を用いた構造体の製造などでは、特に、高品質な孔あけ加工が求められており、上記したバリに関する問題を解決することが極めて重要になる。【０００９】
このような加工箇所及びドリルの蓄熱を防ぐために、従来、切削油などを使用した湿式加工が行われている。しかし、湿式加工の場合、切削加工終了時に洗浄工程が必要となる。さらに、油分が加工孔周辺や内部に残留していた場合、貫通孔で締結する際の締結具であるネジの劣化や締結部で緩みが生じる可能性があり、これらの不具合は致命的な事故に繋がる恐れがある。この点、特許文献１に記載されたように、孔あけ加工の難しい金属の加工性改良は、切削工具や切削加工方法の面から検討されているが、その効果は不十分であった。【００１０】
また、繊維強化複合材に対する孔あけも通常、ドリルを用いてなされる。一般的なドリルによる孔あけでは、ドリル孔あけ加工寿命が極端に短く、加工孔数が増えていくにつれて、ドリルの刃に摩耗が生じ、加工孔の品質が低下する。具体的には加工した孔の内径が小さくなりやすく、ドリルが貫通する出口側に炭素繊維の毛羽立ち（以下、「繊維切れ残り」ともいう。繊維強化複合材を形成する繊維の一部が切断されずに、切れ残りとして加工孔の周囲に残る現象である。）が発生しやすく、繊維強化複合材を形成するプリプレグの積層間の剥離（以下、層間剥離という）も発生しやすくなる。さらに、ドリルの刃の摩耗により、加工孔の内径が不均一となり、加工孔の凹凸を起点に層間剥離が生じることがある。このような現象は重大欠陥と認識されている。このように、ドリルの刃の摩耗に起因して、加工孔に品質上の問題が生じる可能性が高い。これに対し、航空機用のＣＦＲＰを用いた構造体の製造などでは、特に、高品質な孔あけ加工が求められており、上記の毛羽立ちや層間剥離などの問題を解決することが極めて重要になる。【００１１】
ＣＦＲＰの孔あけ加工において、工具摩耗が進み、切削抵抗が大きくなるほど、加工孔の品質問題は、発生し易くなる。特に、高強度の航空機用途のＣＦＲＰなどでは、炭素繊維が高密度に存在するため、ドリルが炭素繊維を擦過する頻度が増加することになり、切削工具の摩耗がより速く進行する。対策として、孔品質維持のために工具交換を早めることになり、加工コストに占める工具費の割合が高くなっているのが現状である。この点、特許文献２に記載されたように、孔あけ加工の難しい繊維強化複合材（例えば、ＣＦＲＰ）の加工性改良は、工具の面から検討されてきてはいるが、その効果は不十分であった。【００１２】
本発明は、かかる事情に鑑みてなされたものであり、被加工材料が難削金属材や繊維強化複合材である場合においても高品質な孔を形成することができる孔形成方法を提供するとともに、この方法に使用されるドリルビットを提供することを目的とする。
【課題を解決するための手段】
【００１３】
本発明者らは、上記目的を達成するために鋭意検討した。その結果、切削加工補助潤滑材と、先端部表面に凹部を設けたドリルビットと、を用いて被加工材料を切削することにより、上記目的を達成できることを見出して本発明を完成するに至った。【００１４】
すなわち、本発明は、以下の通りである。
[１]
切削加工補助潤滑材を被加工材料の被加工部分に接触させながらドリル加工により前記被加工部分を切削して孔を形成する際に使用されるドリルビットであって、
少なくとも一つの切れ刃と、
前記切れ刃の近傍に位置する面と、を備え、
前記面に、所定の平面形状を呈する凹部が設けられている、ドリルビット。
[２]
前記面が、前記切れ刃に隣接する２番面を有し、
前記凹部が、前記２番面に設けられている、[１]に記載のドリルビット。
[３]
前記面が、前記切れ刃に隣接する２番面と、前記２番面に隣接する３番面と、を有し、
前記凹部が、前記３番面に設けられている、[１]又は[２]に記載のドリルビット。
[４]
前記凹部が、前記切れ刃に対して略平行に形成された略直線状の溝である、[１]から[３]の何れか一項に記載のドリルビット。
[５]
前記切れ刃と前記溝との間の寸法が、０．２５ｍｍ以上０．４３ｍｍ以下に設定されている、[４]に記載のドリルビット。
[６]
前記溝の幅の平均値が、０．２３ｍｍ以上０．３０ｍｍ以下に設定されている、[４]又は[５]に記載のドリルビット。
[７]
前記凹部の最大深さが、０．０５ｍｍ以上０．１５ｍｍ以下に設定されている、[１]〜[６]の何れか一項に記載のドリルビット。
[８]
切削加工補助潤滑材を、ドリルビット及び被加工材料の被加工部分の少なくとも何れか一方に接触させながら、ドリル加工により前記被加工部分を切削して孔を形成する孔形成工程を含み、
前記孔形成工程において、[１]〜[７]の何れか一項に記載のドリルビットを使用する、
孔形成方法。
[９]
前記切削加工補助潤滑材が、シート状に形成されている、[８]に記載の孔形成方法。
[１０]
前記被加工材料の厚みが、１．０ｍｍ以上であり、
前記孔形成工程によって形成される孔の直径が、３．０ｍｍ以上である、[８]又は[９]に記載の孔形成方法。
[１１]
前記被加工材料が、難削金属材である、[８]〜[１０]の何れか一項に記載の孔形成方法。
[１２]
前記被加工材料が、繊維強化複合材である、[８]〜[１０]の何れか一項に記載の孔形成方法。
[１３]
前記被加工材料が、難削金属材と繊維強化複合材とが密着した材料である、[８]〜[１０]の何れか一項に記載の孔形成方法。
[１４]
前記難削金属材が、チタン合金、アルミニウム合金、マグネシウム合金、低合金鋼、ステンレス鋼及び耐熱合金からなる群より選ばれる何れか一つである、[１１]又は[１３]に記載の孔形成方法。
[１５]
前記難削金属材が、Ｔｉ−６Ａｌ―４Ｖのチタン合金である、[１１]又は[１３]に記載の孔形成方法。
【発明の効果】
【００１５】
本発明によれば、被加工材料が難削金属材や繊維強化複合材である場合においても高品質な孔を形成することができる孔形成方法を提供するとともに、この方法に使用されるドリルビットを提供することが可能となる。
【図面の簡単な説明】
【００１６】
【図１】本発明の実施形態に係るドリルビットの先端部の概略図である。
【図２】本発明の実施形態に係る孔形成方法の一態様を示す概略図である。
【図３】本発明の実施形態に係るドリルビットの先端部の拡大図である。
【図４】本発明の実施例１〜４で使用したドリルビットの先端部の写真である。
【図５】比較例１で使用したドリルビットの先端部の拡大図である。
【発明を実施するための形態】
【００１７】
以下、図面を参照して、本発明の実施形態について説明する。なお、以下の実施形態はあくまでも好適な適用例であって、本発明の適用範囲がこれに限定されるものではない。
＜ドリルビット＞
まず、図１〜図３を用いて、本発明の実施形態に係るドリルビット１の構成について説明する。本実施形態に係るドリルビット１は、図２に示すように、切削加工補助潤滑材（以下、「潤滑材」と称することがある）２を被加工材料Ｗの被加工部分に接触させながらドリル加工により被加工部分を切削して孔を形成する際に使用されるものである。ドリルビット１の先端部には、図１に示すように、一対の切れ刃１０と、各切れ刃１０の近傍に位置する面（切れ刃１０に隣接する２番面２０及び２番面２０に隣接する３番面３０）と、が設けられている。なお、本実施形態においては２つの切れ刃１０を採用した例を示したが、切れ刃１０は少なくとも一つ設けられていればよく、３つ以上設けられていてもよい。また、本実施形態においては、２番面２０に隣接する３番面３０を設けた例を示したが、３番面３０を設けなくてもよい。なお、本発明において「２番面」とは、切れ刃のすぐ隣に配置されて切れ刃に接する面を意味しており、いわゆる「２番取り面」（切削中の摩擦を避ける目的でドリルの外周と被加工部分との間に間隙を形成するために、ドリルのランド部にマージン幅を残して形成される面）とは異なるものである。
【００１８】
ドリルビット１の各２番面２０には、所定の平面形状を呈する凹部が設けられている。凹部としては、例えば図３に示すように、各切れ刃１０に対して略平行に形成された略直線状の溝４０を採用することができる。
【００１９】
凹部としてこのような溝４０を採用した場合には、切れ刃１０と溝４０との間の寸法を０．２５ｍｍ以上０．４３ｍｍ以下に設定することが好ましい。切れ刃１０と溝４０との間の寸法が０．２５ｍｍ未満であると、溝４０によって一時的に保持された潤滑材２が２番面２０全体に供給され難くなり、潤滑効果が小さくなって切削加工時の温度が上昇する可能性があるため好ましくない。一方、切れ刃１０と溝４０との間の寸法が０．４３ｍｍを超えると、潤滑材２が切れ刃１０に供給され難くなり、ドリルビット１が貫通する際の切れ味が維持され難くなることから、ドリルビット１の出口となるべき部分（出口側）のバリが発生し易くなるため好ましくない。
【００２０】
また、溝４０の（最大）深さを、０．０５ｍｍ以上０．１５ｍｍ以下に設定することが好ましい。溝４０の深さが０．０５ｍｍ未満であると、潤滑材２がドリルビット１の先端部に広がり難くなり、潤滑効果が小さくなって被加工材料Ｗにバリが発生し易くなることに加え、被加工材料Ｗとドリルビット１の先端部の接触面との間の摩擦係数が大きくなり、摩擦温度が上昇する可能性があるため好ましくない。一方、溝４０の深さが０．１５ｍｍを超えると、ドリルビット１の溝４０を形成した面の強度が低下し、加工中に当該面が破損する可能性があり、孔品質が低下する恐れがあるため好ましくない。
【００２１】
また、溝４０の幅（平均値）を、０．２３ｍｍ以上０．３０ｍｍ以下に設定することが好ましい。溝４０の幅が０．２３ｍｍ未満であると、潤滑剤２がドリルビット１の先端部に広がり難くなり、潤滑効果が小さくなって被加工材料Ｗにバリが発生し易くなるため好ましくない。一方、溝４０の幅が０．３０ｍｍを超えると、ドリルビット１の溝４０を形成した面の強度が低下し、加工中に当該面が破損する可能性があり、孔品質が低下する恐れがあるため好ましくない。
【００２２】
凹部は、各切れ刃１０に対して略平行に形成された略直線状の溝４０に限定されるものではなく、種々の平面形状を呈するものを採用することができる。例えば、凹部として、各切れ刃１０に対して所定の角度（例えば約３０°）を有するように形成された略直線状の溝、ドリルビット１の回転中心から半径方向外側になるに従って幅が漸次増大するように構成された溝、格子状に形成された溝、波形に形成された溝、平面形状が略円形状や略楕円形状や略多角形状を呈する凹部、等を採用することもできる。また、凹部は、ドリルビット１の２番面２０だけでなく３番面３０に設けることもできる（２番面２０に設ける代わりに３番面３０に凹部を設けてもよい）。
【００２３】
ドリルビット１は、既に述べたように、少なくとも一つの切れ刃１０と、各切れ刃１０の近傍に位置する面（２番面２０や３番面３０）と、この面に設けられた所定の平面形状を呈する凹部（例えば溝４０）と、を有していればよく、その他の形状や構造（切れ刃１０の数、ドリルビット１の先端角、溝のねじれ角等）は適宜選択できる。ドリルビット１の材質としては、硬質の金属炭化物の粉末を焼結して作られる超硬合金であることが好ましい。このような超硬合金としては、特に限定されないが、例えば、炭化タングステンと結合剤であるコバルトとを混合して焼結した金属が挙げられる。このような超硬合金には、使用目的に応じて材料特性をさらに向上させるため、炭化チタンや炭化タンタルなどが添加されることもある。ドリルビット１の径は、１ｍｍφ以上１０ｍｍφ以下であることが好ましく、航空機用基材の孔あけ加工に多く用いられている２ｍｍφ以上７ｍｍφ以下であることがより好ましい。
＜孔形成方法＞
次に、本実施形態に係るドリルビット１を用いた孔形成方法について説明する。
【００２４】
本実施形態に係る孔形成方法は、切削加工補助潤滑材２を、ドリルビット１及び／又は被加工材料Ｗの被加工部分に接触させながら、ドリル加工により被加工部分を切削して孔を形成する孔形成工程を含み、この孔形成工程において、本実施形態に係るドリルビット１を使用するものである。
【００２５】
図２に、本実施形態の孔形成方法の一態様を表す概略図を示す。図２に示されるように、潤滑材２は、被加工材料Ｗ（特に難削材）の孔形成加工において用いられるものである。具体的には、潤滑材２を被加工材料Ｗのドリルビット１の入口となるべき部分（進入面）に配し、ドリルビット１を用いて被加工材料Ｗを加工する。また、本実施形態の孔形成方法においては、潤滑材２を、ドリルビット１及び／又は被加工材料Ｗの被加工部分に接触させながら、ドリル加工により被加工部分を切削して孔を形成するものであれば特に制限されず、例えば、潤滑材２を予め接触させたドリルビット１を用いてドリル加工を行ってもよい。なお、「接触させながら」とは、特に限定されないが、例えば、ドリル加工を行う前に、潤滑材２を、ドリルビット１に付着させる接触工程を経た後、潤滑材２が付着したドリルビット１によりドリル加工を実施する場合と、潤滑材２を被加工材料Ｗの被加工部分に密着させる密着工程を経た後、潤滑材２側から被加工材料Ｗの被加工部分を切削する場合と、又はこれらの両方を併用する場合と、が挙げられる。
【００２６】
かかる方法を採用すると、潤滑材２を被加工材料Ｗの被加工部分に接触させながらドリル加工により被加工部分を切削して孔を形成する際に、各切れ刃１０の近傍に位置する面（例えば２番面２０）に凹部（例えば溝４０）が設けられたドリルビット１を使用するため、潤滑材２の潤滑成分をドリルビット１の凹部で一時的に保持することができる。従って、ドリルビット１の先端部（切れ刃１０、２番面２０、３番面３０等）に潤滑材２の潤滑成分を広げ易くすることができるので、潤滑材２による潤滑効果を高めることができる。この結果、被加工材料Ｗが難削金属材である場合においても被加工材料Ｗのドリルビット１の出口側のバリの発生を抑制することができ、被加工材料Ｗが繊維強化複合材の場合においても被加工材料Ｗの欠けや繊維の切れ残りを少なくすることができ、高品質な孔を形成することができる。また、潤滑材２による潤滑効果を高めることができることから、被加工材料Ｗとドリルビット１の表面の間の摩擦抵抗を低減させ、ドリルビット１への負荷を軽減することができる。この結果、ドリルビット１の１本あたりの寿命を延ばすことができ、生産性を向上させることができる。
〔接触工程〕
本実施形態に係る孔形成方法は、切削加工補助潤滑材２を、ドリルビット１及び／又は被加工材料Ｗの被加工部分に接触させながら、ドリル加工により被加工部分を切削して孔を形成する方法であれば特に限定されず、必要に応じて、接触工程を有していてもよい。接触工程は、孔形成前に、潤滑材２を、ドリルビット１に接触させる工程である。その方法は特に限定されない。例えば、潤滑材２をドリルビット１の進入面に配置することで、孔形成前に、潤滑材２をドリルビット１に付着させることができる。また、潤滑材２をドリルビット１に接触させながら孔形成をすることで、潤滑材２をドリルビット１に付着させることができる。また、予め、潤滑材２をドリルビット１に塗布することで、潤滑材２をドリルビット１に付着させることができる。さらには、孔形成前に、ドリルビット１で潤滑材２を切断、孔あけ加工することで、潤滑材２をドリルビット１に付着させることができる。
〔密着工程〕
また、本実施形態の孔形成方法は、被加工材料Ｗの被加工部分に予め潤滑材２を密着させる密着工程を有してもよい。被加工材料Ｗ上の潤滑材２の密着箇所は、ドリルビット１の入口となるべき部分であっても、ドリルビット１の出口となるべき部分及び入口となるべき部分の両方であってもよい。これにより、上述したようにドリルビット１への負荷を低減させることができ、孔周辺にできるバリ、欠け、又は繊維の切れ残りを低減させることができる。なお、「出口となるべき部分」とは、当該部分が面である場合には、出口となるべき面とも言い換えることができる。これに対応して、「入口となるべき部分」とは、入口となるべき面とも言い換えることができる。
【００２７】
被加工材料Ｗと潤滑材２とを密着させる方法としては、特に限定されないが、例えば、潤滑材２と被加工材料Ｗとをクリップや治具で物理的に固定する方法、被加工材料Ｗである金属と接する潤滑材２表面に粘着性を有する化合物の層（粘着層）を形成する方法、等が挙げられる。このなかでも、粘着層を形成した潤滑材２を用いる方法が、治具などによる固定の必要がないので、好ましい。なお、本明細書では、被加工材料Ｗと潤滑材２とを固定するために用いる粘着性を有する化合物の層を粘着層と定義することとする。
〔孔形成工程〕
孔形成工程は、潤滑材２を、ドリルビット１及び／又は被加工材料Ｗの被加工部分に接触させながら、ドリル加工により被加工材料Ｗを切削して孔を形成する工程である。このように潤滑材２を用いることで、例えば、孔形成加工（特に、連続した孔形成加工）を行う場合、ドリルビット１の側面の溝表面を含めたドリル表面と加工孔内壁表面との間の潤滑性が高まり、ドリルビット１の切れ刃１０が切削した材料（炭素繊維等）の排出を容易化して、ドリルビット１の切れ刃１０と加工孔内壁表面との擦過頻度と度合いを軽減するので、ドリルビット１の切れ刃１０の摩耗が低減されると考えられる。孔形成工程において形成される孔の直径は、特に限定されるものではなく、３ｍｍ以上である。なお、孔の直径は、用いるドリルビット１の径により調整することができる。
【００２８】
孔形成工程においては、一般的な切削加工における技術を用いることができる。例えば、切削加工を行う際、ガスや液体を用いて被加工材料Ｗの被加工部分及び／又はドリルビット１を冷却しながら切削加工すること等が挙げられる。ガスを用いて被加工材料Ｗの被加工部分及び／又はドリルビット１を冷却する方法としては、例えば、圧縮したガスを被加工材料Ｗの被加工部分及び／又はドリルビット１に供給する方法、被加工材料Ｗの被加工部分及び／又はドリルビット１付近のガスを吸引することによって、周囲からガスを被加工材料Ｗの被加工部分及び／又はドリルビット１に供給する方法が挙げられる。
〔切削加工補助潤滑材〕
本実施形態の孔形成方法において用いられる切削加工補助潤滑材２は、特に限定されないが、例えば、高分子材料と無機充填材とを含むものが挙げられる。具体的には、水溶性又は非水溶性の熱可塑性樹脂又は熱硬化性樹脂などの高分子材料と、黒鉛、二硫化モリブデン、二硫化タングステン、モリブデン化合物などの無機充填材と、を含有する潤滑材２が好ましく、より具体的には、重量平均分子量が５×１０４以上、１×１０６以下である高分子量化合物（Ａ）と、重量平均分子量が１×１０３以上、５×１０４未満である中分子量化合物（Ｂ）と、カーボン（Ｃ）と、を含有する潤滑材２がより好ましい。このような潤滑材２を用いることにより、ドリルビット１への負荷をより低減させることができ、孔周辺にできるバリ、欠け、又は繊維の切れ残りをより低減させることができる傾向にある。
【００２９】
切削加工補助潤滑材２の形状は、潤滑材２をドリルビット１及び／又は被加工材料Ｗの被加工部分に接触させながらドリル加工により被加工部分を切削して孔を形成することができる態様であれば特に限定されないが、例えば、シート状の潤滑材２、丸棒の形状や角棒の形状などのブロック状態の潤滑材２、溶融状態の潤滑材２、等が挙げられる。このなかでも、シート状の態様が好ましい。
【００３０】
また、切削加工補助潤滑材２は、高分子材料と無機充填材とを含む単層体であってもよく、高分子材料と無機充填材とを含む層と、他の層と、を備える積層体であってもよい。他の層としては、潤滑材２と被加工材料Ｗとの密着性を向上させるための粘着層、潤滑材２表面の擦り傷を防止するための保護層、等が挙げられる。以下、切削加工補助潤滑材２の構成について説明する。
（高分子量化合物（Ａ））
高分子量化合物（Ａ）は潤滑剤として機能することができ、切削加工補助潤滑材２の潤滑性を向上させ、孔周辺にできる欠け、バリ、又は繊維の切れ残りを低減するという効果を発揮し得る。さらに、高分子量化合物（Ａ）は成形剤として機能することができ、潤滑材２の成形性を向上させ、単層形成性（支持基材を用いることなく、それ自体で層（シート）を形成することが出来ること）という効果を発揮し得る。高分子量化合物（Ａ）としては、重量平均分子量が５×１０４以上、１×１０６以下であれば、特に限定されず、水溶性若しくは非水溶性の熱可塑性樹脂又は熱硬化性樹脂が挙げられる。このなかでも、水溶性熱可塑性樹脂及び／又は非水溶性熱可塑性樹脂が好ましく、水溶性熱可塑性樹脂がより好ましい。水溶性又は非水溶性の熱可塑性樹脂としては、特に限定されないが、例えば、以下で説明する水溶性樹脂及び非水溶性樹脂が挙げられる。なお、「水溶性樹脂」とは、２５℃、１気圧において、水１００ｇに対し、１ｇ以上溶解する高分子化合物をいう。高分子量化合物（Ａ）は、１種単独で用いても、２種以上を併用してもよい。
【００３１】
水溶性樹脂を用いた場合、水溶性樹脂が有する潤滑性によって、切削加工時の切削屑の排出性が向上する傾向にある。また、水溶性樹脂を用いることにより、切削加工補助潤滑シートの表面硬度が適度な柔らかさとなるため、ドリルビット１への負荷をさらに低減できる傾向にある。さらに、切削加工後に被加工材料Ｗの被加工部分に付着した樹脂成分を容易に除去することが可能である。水溶性樹脂としては、特に限定されないが、例えば、ポリエチレンオキサイド、ポリプロピレンオキサイド、ポリエチレンオキサイド−プロピレンオキサイド共重合体等のポリアルキレンオキサイド化合物；ポリエチレングリコール、ポリプロピレングリコール等のポリアルキレングリコール；ポリアルキレングリコールのエステル化合物；ポリアルキレングリコールのエーテル化合物；ポリエチレングリコールモノステアレート、ポリプロピレングリコールモノステアレート、ポリグリセリンモノステアレート等のポリアルキレングリコールのモノステアレート化合物；水溶性ウレタン；ポリエーテル系水溶性樹脂；水溶性ポリエステル；ポリ（メタ）アクリル酸ソーダ；ポリアクリルアミド；ポリビニルピロリドン；ポリビニルアルコール；セルロース及びその誘導体等の糖類；変性ポリアミドが挙げられる。このなかでもポリエチレンオキサイド、ポリエチレングリコール、ポリエーテル系水溶性樹脂が上記観点から好ましい。
【００３２】
非水溶性樹脂を用いた場合、水溶性樹脂を用いた場合と比較して、切削加工補助潤滑シートの表面硬度が高くなる傾向にある。そのため、例えば、ドリル加工時のドリルビット１の食い付き性が向上し、設計通りの位置に孔をあけることができ、さらに、切削加工補助潤滑シートの剛性が向上し、ハンドリング性が向上する。非水溶性樹脂としては、特に限定されないが、例えば、ウレタン系重合体；アクリル系重合体；酢酸ビニル系重合体；塩化ビニル系重合体；ポリエステル系重合体；ポリエチレンワックス、スチレン単独重合体（ＧＰＰＳ）、スチレン−ブタジエン共重合体（ＨＩＰＳ）、スチレン−（メタ）アクリル酸共重合体（例えばＭＳ樹脂）などで例示されるポリスチレン系樹脂；及びそれらの共重合体などが挙げられる。
【００３３】
高分子量化合物（Ａ）の重量平均分子量は、５×１０４以上であり、好ましくは６×１０４以上であり、より好ましくは１×１０５以上であり、さらに好ましくは１．２５×１０５以上である。また、高分子量化合物（Ａ）の重量平均分子量は、１×１０６以下であり、好ましくは８×１０５以下であり、より好ましくは７×１０５以下であり、さらに好ましくは６×１０５以下である。高分子量化合物（Ａ）の重量平均分子量が５×１０４以上であることにより、成形性がより向上する。また、高分子量化合物（Ａ）の重量平均分子量が１×１０６以下であることにより、潤滑性がより向上する。なお、高分子量化合物（Ａ）を２種以上用いる場合には、それぞれの化合物が、上記重量平均分子量を満たすことが好ましい。なお、本実施形態において、重量平均分子量は、実施例に記載の方法により測定することができる（以下同様とする）。
【００３４】
高分子量化合物（Ａ）は、重量平均分子量が３×１０５以上、１×１０６以下である高分子量化合物（Ａ−１）及び／又は重量平均分子量が５×１０４以上、３×１０５未満である高分子量化合物（Ａ−２）を含んでもよく、高分子量化合物（Ａ−１）及び高分子量化合物（Ａ−２）を共に含むことが好ましい。高分子量化合物（Ａ−１）及び高分子量化合物（Ａ−２）を併用することにより、成形性ならびに潤滑性がより向上する傾向にある。
【００３５】
高分子量化合物（Ａ−１）の重量平均分子量は、３×１０５以上であり、好ましくは４×１０５以上であり、より好ましくは４．５×１０５以上であり、さらに好ましくは５×１０５以上である。また、高分子量化合物（Ａ−１）の重量平均分子量は、１×１０６以下であり、好ましくは８×１０５以下であり、より好ましくは７×１０５以下であり、さらに好ましくは６×１０５以下である。
【００３６】
切削加工補助潤滑材２中の高分子量化合物（Ａ−１）の含有量は、高分子量化合物（Ａ）、中分子量化合物（Ｂ）、及びカーボン（Ｃ）の合計１００質量部に対して、好ましくは５質量部以上であり、より好ましくは１０質量部以上であり、さらに好ましくは１５質量部以上である。また、潤滑材２中の高分子量化合物（Ａ−１）の含有量は、高分子量化合物（Ａ）、中分子量化合物（Ｂ）、及びカーボン（Ｃ）の合計１００質量部に対して、好ましくは３５質量部以下であり、より好ましくは３０質量部以下であり、さらに好ましくは２５質量部以下である。高分子量化合物（Ａ−１）の含有量が５質量部以上であることにより、成形性がより向上する傾向にある。また、高分子量化合物（Ａ−１）の含有量が３５質量部以下であることにより、潤滑性がより向上する傾向にある。
【００３７】
高分子量化合物（Ａ−２）の重量平均分子量は、５×１０４以上であり、好ましくは６×１０４以上であり、より好ましくは１×１０５以上であり、さらに好ましくは１．２５×１０５以上である。また、高分子量化合物（Ａ−２）の重量平均分子量は、３×１０５未満であり、好ましくは２．５×１０５以下であり、より好ましくは２×１０５以下である。
【００３８】
切削加工補助潤滑材２中の高分子量化合物（Ａ−２）の含有量は、高分子量化合物（Ａ）、中分子量化合物（Ｂ）、及びカーボン（Ｃ）の合計１００質量部に対して、好ましくは５質量部以上であり、より好ましくは１０質量部以上であり、さらに好ましくは１５質量部以上である。また、潤滑材２中の高分子量化合物（Ａ−２）の含有量は、高分子量化合物（Ａ）、中分子量化合物（Ｂ）、及びカーボン（Ｃ）の合計１００質量部に対して、好ましくは３５質量部以下であり、より好ましくは３０質量部以下であり、さらに好ましくは２５質量部以下である。高分子量化合物（Ａ−２）の含有量が５質量部以上であることにより、潤滑性がより向上する傾向にある。また、高分子量化合物（Ａ−２）の含有量が３５質量部以下であることにより、成形性がより向上する傾向にある。
【００３９】
切削加工補助潤滑材２中の高分子量化合物（Ａ）の含有量は、高分子量化合物（Ａ）、中分子量化合物（Ｂ）、及びカーボン（Ｃ）の合計１００質量部に対して、好ましくは２０質量部以上であり、より好ましくは２５質量部以上であり、さらに好ましくは３０質量部以上である。また、潤滑材２中の高分子量化合物（Ａ）の含有量は、高分子量化合物（Ａ）、中分子量化合物（Ｂ）、及びカーボン（Ｃ）の合計１００質量部に対して、好ましくは６０質量部以下であり、より好ましくは５５質量部以下であり、さらに好ましくは５０質量部以下である。高分子量化合物（Ａ）の含有量が２０質量部以上であることにより、潤滑性がより向上する傾向にある。また、高分子量化合物（Ａ）の含有量が６０質量部以下であることにより、成形性がより向上する傾向にある。また、高分子量化合物（Ａ）の含有量が上記範囲内であることにより、ドリルビット１への負荷がより低減し、加工孔周辺にできるバリ、欠け、又は繊維の切れ残りがより低減する傾向にある。
（中分子量化合物（Ｂ））
中分子量化合物（Ｂ）は潤滑剤として機能することができ、切削加工補助潤滑材２の潤滑性を向上させ、加工孔周辺にできる欠け、バリ、又は繊維の切れ残りを低減という効果を発揮し得る。中分子量化合物（Ｂ）としては、重量平均分子量が１×１０３以上、５×１０４未満であれば、特に限定されないが、例えば、水溶性又は非水溶性の熱可塑性樹脂又は熱硬化性樹脂が挙げられる。このなかでも、水溶性又は非水溶性の熱可塑性樹脂が好ましく、水溶性の熱可塑性樹脂がより好ましい。
【００４０】
なお、水溶性又は非水溶性の熱可塑性樹脂としては、上述の水溶性樹脂及び非水溶性樹脂と同じ種類の樹脂で、重量平均分子量が前記範囲の樹脂を使用することができる。また、その他の中分子量化合物（Ｂ）としては、特に限定されないが、例えば、ポリエチレングリコール、ポリプロピレングリコール、ポリテトラメチレングリコール等のポリアルキレングリコール化合物；ポリエチレンオキサイドオレイルエーテル、ポリエチレンオキサイドセチルエーテル、ポリエチレンオキサイドステアリルエーテル、ポリエチレンオキサイドラウリルエーテル、ポリエチレンオキサイドノニルフェニルエーテル、ポリエチレンオキサイドオクチルフェニルエーテル等のポリアルキレンオキサイドのモノエーテル化合物；ポリエチレンオキサイドモノステアレート、ポリエチレンオキサイドソルビタンモノステアレート、ポリグリセリンモノステアレート等のポリアルキレンオキサイドのモノステアレート化合物；ポリエチレンオキサイド、ポリプロピレンオキサイド、ポリエチレンオキサイド−プロピレンオキサイド共重合体等のポリアルキレンオキサイド化合物が挙げられる。この中でも、ポリエチレンオキサイドモノステアレートが好ましい。このような中分子量化合物（Ｂ）を用いることにより、潤滑性がより向上する傾向にある。中分子量化合物（Ｂ）は、１種単独で用いても、２種以上を併用してもよい。
【００４１】
分子量の異なる高分子量化合物（Ａ）と中分子量化合物（Ｂ）は、各々、溶融粘度及び融点も相違し得る。このような高分子量化合物（Ａ）と中分子量化合物（Ｂ）を併用することにより、例えば、高分子量化合物（Ａ）のみを用いることにより、切削加工補助潤滑材２が著しく高粘度化したり、融点が著しく高くなったりすることに起因して、潤滑材２の成形性や潤滑性が低下することが抑制でき、また、中分子量化合物（Ｂ）のみを用いることにより、潤滑材２が著しく低粘度化したり、融点が著しく低くなったりすることに起因して、潤滑材２の成形性や潤滑性が低下することが抑制できる。結果として、ドリルビット１への負荷がより低減し、加工孔周辺にできるバリ、欠け、又は繊維の切れ残りがより低減する傾向にある。
【００４２】
中分子量化合物（Ｂ）の重量平均分子量は、１×１０３以上であり、好ましくは１．２５×１０３以上であり、より好ましくは１．５×１０３以上であり、さらに好ましくは２×１０３以上であり、よりさらに好ましくは２．５×１０３以上であり、特に好ましくは３×１０３以上である。また、中分子量化合物（Ｂ）の重量平均分子量は、５×１０４未満であり、好ましくは２．５×１０４以下であり、より好ましくは２×１０４以下であり、さらに好ましくは１×１０４以下であり、よりさらに好ましくは７．５×１０３以下であり、特に好ましくは５×１０３以下である。中分子量化合物（Ｂ）の重量平均分子量が１×１０３以上であることにより、成形性がより向上する。また、中分子量化合物（Ｂ）の重量平均分子量が５×１０４未満であることにより、潤滑性がより向上する。
【００４３】
切削加工補助潤滑材２中の中分子量化合物（Ｂ）の含有量は、高分子量化合物（Ａ）、中分子量化合物（Ｂ）、及びカーボン（Ｃ）の合計１００質量部に対して、好ましくは１０質量部以上であり、より好ましくは２０質量部以上であり、さらに好ましくは３０質量部以上である。また、潤滑材２中の中分子量化合物（Ｂ）の含有量は、高分子量化合物（Ａ）、中分子量化合物（Ｂ）、及びカーボン（Ｃ）の合計１００質量部に対して、好ましくは７５質量部以下であり、より好ましくは６０質量部以下であり、さらに好ましくは４５質量部以下であり、よりさらに好ましくは４０質量部以下である。中分子量化合物（Ｂ）の含有量が１０質量部以上であることにより、潤滑性がより向上する傾向にある。また、中分子量化合物（Ｂ）の含有量が７５質量部以下であることにより、成形性がより向上する傾向にある。また、中分子量化合物（Ｂ）の含有量が上記範囲内であることにより、ドリルビット１への負荷がより低減し、加工孔周辺にできるバリ、欠け、又は繊維の切れ残りがより低減する傾向にある。
（カーボン（Ｃ））
カーボン（Ｃ）は固体潤滑剤として機能することができ、切削加工補助潤滑材２の潤滑性を向上させ、ドリルビット１の加工寿命を延ばす効果を発揮し得る。さらに、カーボン（Ｃ）は切削加工時の温度において、体積を有する固体状で存在するため、切削加工時の潤滑性を維持できる。カーボン（Ｃ）としては、特に限定されないが、例えば、天然黒鉛、人造黒鉛、活性炭、アセチレンブラック、カーボンブラック、コロイド黒鉛、熱分解黒鉛、膨張化黒鉛、鱗辺状黒鉛が挙げられる。この中でも、鱗片状のものが好ましい。カーボン（Ｃ）が鱗片状黒鉛を有することにより、摩耗低減性能がより向上する傾向にある。カーボン（Ｃ）は１種を単独で用いても、２種以上を混合して用いてもよい。
【００４４】
切削加工補助潤滑材２を用いた切削加工、特に、連続切削加工において、カーボン（Ｃ）は、ドリルビット１の表面や溝、及び被加工材料の加工孔の内側面に付着することで潤滑性を示す。その際、カーボン（Ｃ）は、高分子量化合物（Ａ）、中分子量化合物（Ｂ）に比べて、温度変化に伴う、体積及び硬度の変化が小さいため、切削加工を行う場合、ドリルビット１や加工箇所の温度が上昇しても、一定の体積及び硬度を保つことができる。即ち、カーボン（Ｃ）は、例えば、切削加工を行う場合、ドリルビット１と被加工材料との間に常在して潤滑性を高め、ベアリングのような効果を示すことができるので、ドリルビット１の摩耗を抑制する効果がある。カーボン（Ｃ）は他の固体潤滑剤と比較して適度に高い硬度を有するため、上記ベアリング効果に優れ、潤滑性に優れる。結果として、ドリルビット１への負荷がより低減し、加工孔周辺にできるバリ、欠け、又は繊維の切れ残りがより低減する傾向にある。
【００４５】
カーボン（Ｃ）の平均粒子径は、好ましくは５０μｍ以上であり、より好ましくは１００μｍ以上であり、さらに好ましくは１５０μｍ以上であり、特に好ましくは２００μｍ以上である。また、カーボン（Ｃ）の平均粒子径は、好ましくは１０００μｍ以下であり、より好ましくは７５０μｍ以下であり、さらに好ましくは５００μｍ以下であり、特に好ましくは３００μｍ以下である。カーボン（Ｃ）の平均粒子径が５０μｍ以上であることにより、潤滑性ならびに成形性がより向上し、結果として、ドリルビット１への負荷がより低減し、ドリル寿命が伸び、加工孔周辺にできるバリ、欠け、又は繊維の切れ残りがより低減する傾向にある。また、カーボン（Ｃ）の平均粒子径が１０００μｍ以下であることにより、ドリルビット１の先端部の摩耗がより低減する傾向にある。なお、カーボン（Ｃ）を２種以上含む場合には、それぞれの平均粒子径が上記範囲を満たせばよい。
【００４６】
本願明細書においてカーボン（Ｃ）の平均粒子径とは、メディアン径を指す。メディアン径とは、粒子径の累積分布曲線（個数基準）から得られる、その曲線で５０％の高さとなる粒子直径（Ｄ５０値）をいうものであり、実施例に記載の方法により測定することができる。
【００４７】
切削加工補助潤滑材２中のカーボン（Ｃ）の含有量は、高分子量化合物（Ａ）、中分子量化合物（Ｂ）、及びカーボン（Ｃ）の合計１００質量部に対して、好ましくは５質量部以上であり、より好ましくは１５質量部以上であり、さらに好ましくは２０質量部以上であり、よりさらに好ましくは２５質量部以上であり、特に好ましくは３０質量部以上である。また、潤滑材２中のカーボン（Ｃ）の含有量は、高分子量化合物（Ａ）、中分子量化合物（Ｂ）、及びカーボン（Ｃ）の合計１００質量部に対して、好ましくは７０質量部以下であり、より好ましくは６５質量部以下であり、さらに好ましくは６０質量部以下である。カーボン（Ｃ）の含有量が５質量部以上であることにより、潤滑性がより向上する傾向にある。また、カーボン（Ｃ）の含有量が７０質量部以下であることにより、成形性がより向上する傾向にある。また、カーボン（Ｃ）の含有量が上記範囲内であることにより、ドリルビット１への負荷がより低減し、加工孔周辺にできるバリ、欠け、又は繊維の切れ残りがより低減する傾向にある。
（その他の成分）
切削加工補助潤滑材２は、必要に応じて、その他の成分を含んでもよい。その他の成分としては、潤滑性向上成分、形成性向上成分、可塑剤、柔軟剤、表面調整剤、レベリング剤、帯電防止剤、乳化剤、消泡剤、ワックス添加剤、カップリング剤、レオロジーコントロール剤、防腐剤、防黴剤、酸化防止剤、光安定剤、核剤、有機フィラー、無機フィラー、固体潤滑剤、熱安定化剤、着色剤などが挙げられる。
【００４８】
潤滑性向上成分としては、特に限定されないが、例えば、エチレンビスステアロアミド、オレイン酸アミド、ステアリン酸アミド、メチレンビスステアルアミドなどで例示されるアマイド系化合物；ラウリン酸、ステアリン酸、パルミチン酸、オレイン酸などで例示される脂肪酸系化合物；ステアリン酸ブチル、オレイン酸ブチル、ラウリン酸グリコールなどで例示される脂肪酸エステル系化合物；流動パラフィン、などで例示される脂肪族炭化水素系化合物；オレイルアルコールなどで例示される高級脂肪族アルコールが挙げられ、これらのうち少なくとも１種を選択することができる。
【００４９】
形成性向上成分としては、特に限定されないが、例えば、熱硬化性樹脂であるエポキシ樹脂、フェノール樹脂、シアネート樹脂、メラミン樹脂、尿素樹脂、熱硬化性ポリイミド が挙げられ、これらのうち少なくとも１種を選択することができる。
【００５０】
可塑剤、柔軟剤を含むことにより、被加工材料Ｗ（例えば、ＣＦＲＰ）曲面に切削加工補助潤滑材２を配置した際に、例えば、潤滑材２への応力や歪みが軽減されることで、潤滑材２の割れを抑制することができ、曲面追従性がより向上する傾向にある。可塑剤、柔軟剤としては、特に限定されないが、例えば、フタル酸エステル、アジピン酸エステル、トリメット酸エステル、ポリエステル、リン酸エステル、クエン酸エステル、エポキシ化植物油、セバシン酸エステルなどが挙げられる。
【００５１】
カーボン（Ｃ）以外の固体潤滑剤としては、特に限定されないが、例えば、二硫化モリブデン、二硫化タングステン、モリブデン化合物、ポリテトラフルオロエチレン、ポリイミドなどが挙げられる。
【００５２】
（粘着層）
切削加工補助潤滑材２は、被加工材料Ｗと接する面に、粘着層を有していてもよい。粘着層を有することにより、潤滑材２と被加工材料Ｗの密着性がより向上する傾向にある。
【００５３】
粘着層の構成成分は、特に限定されないが、例えば、熱可塑性樹脂及び／又は熱硬化性樹脂が挙げられる。熱可塑性樹脂としては特に限定されないが、例えば、ウレタン系重合体、アクリル系重合体、酢酸ビニル系重合体、塩化ビニル系重合体、ポリエステル系重合体及びそれらの共重合体が挙げられる。熱硬化性樹脂としては、特に限定されないが、例えば、フェノール樹脂、エポキシ樹脂、メラミン樹脂、尿素樹脂、不飽和ポリエステル樹脂、アルキド樹脂、ポリウレタン、熱硬化性ポリイミド、シアネート樹脂などの樹脂が挙げられる。このなかでも、被切削加工材（例えば、ＣＦＲＰ）への糊残りがなく、常温にて容易に粘着できる特性が要求されることから、アクリル系重合体が好ましく、溶剤型アクリル粘着剤及びアクリルエマルジョン型粘着剤（水系）がより好ましい。
【００５４】
粘着層は、その他必要に応じて、粘着層の成分に酸化防止剤等の劣化防止剤、炭酸カルシウム、タルク、シリカ等の無機フィラーを含んでもよい。
【００５５】
切削加工後に被加工材料Ｗから切削加工補助潤滑材２を除去した際、被加工材料Ｗに付着する潤滑材２及び／又は粘着層の成分の量は、被加工材料Ｗと潤滑材２の接触部分および被加工部分の面積１ｍｍ２当たり、好ましくは１．０×１０−８ｇ以下であり、より好ましくは５．０×１０−９ｇ以下である。被加工材料Ｗに付着する潤滑材２及び／又は粘着層の成分の量の下限は、特に限定されないが、０が好ましい。
（厚さ）
粘着層を除く切削加工補助潤滑材２の厚さは、被加工材料Ｗの切削加工の際の切削方法、切断方法、加工する部分の面積や体積、孔形成加工する際に使用するドリルビット１の径、ＣＦＲＰの構成、厚さなどによって適宜選択されるので、特に限定されない。このなかでも、潤滑材２の厚さは、好ましくは０．１ｍｍ以上であり、より好ましくは０．２ｍｍ以上であり、さらに好ましくは０．５ｍｍ以上である。また、潤滑材２の厚さは、好ましくは２０ｍｍ以下であり、より好ましくは１０ｍｍ以下であり、さらに好ましくは５ｍｍ以下である。潤滑材２の厚さが０．１ｍｍ以上であることにより、十分な切削応力低減が得られ、例えば、ドリル加工を行う場合、ドリルビット１への負荷が小さくなりドリルビット１の折損をより抑制できる傾向にある。また、潤滑材２の厚さが２０ｍｍ以下であることにより、ドリル加工を行う場合、ドリルビット１への潤滑材２の巻き付きが減少し、潤滑材２における亀裂発生をより抑制できる傾向にある。
【００５６】
また、切削加工補助潤滑材２に含まれる樹脂が切削粉のバインダーとなることを抑制でき、切削粉が加工孔にとどまることを低減できる傾向にある。これにより、孔内部の凹凸が拡大することを抑制できる傾向にある。つまり、潤滑材２の組成と厚さとを適正化することで、潤滑性を向上させることができ、例えば、ドリル加工を行う場合、ドリルビット１の側面の溝を通じた切削粉の排出を最適化できる。また、本発明の効果をより一層得るためには、潤滑材２の総厚さを上述した範囲内で適宜制御することが好ましく、薄い潤滑材２を複数枚重ねて使用することも可能である。
【００５７】
粘着層の厚さは特に限定されるものではなく、好ましくは０．０１ｍｍ以上であり、より好ましくは０．０５ｍｍ以上である。また、切削加工補助潤滑材２の厚さは、好ましくは５ｍｍ以下であり、より好ましくは２．５ｍｍ以下である。
【００５８】
切削加工補助潤滑材２を構成する各層の厚さは、次のようにして測定する。まず、クロスセクションポリッシャー（日本電子データム株式会社製  ＣＲＯＳＳ-ＳＥＣＴＩＯＮ  ＰＯＬＩＳＨＥＲ  ＳＭ-０９０１０）、又はウルトラミクロトーム（Ｌｅｉｃａ社製  ＥＭ  ＵＣ７）を用いて潤滑材２を潤滑材２に対して垂直方向に切断する。次に、ＳＥＭ（走査型電子顕微鏡、Ｓｃａｎｎｉｎｇ  Ｅｌｅｃｔｒｏｎ  Ｍｉｃｒｏｓｃｏｐｅ、ＫＥＹＥＮＣＥ社製  ＶＥ−７８００）を用いて、切断面に対して垂直方向から切断面を観察し、潤滑材２を構成する各層の厚さを測定する。その際、１視野に対して、５箇所の厚さを測定し、その平均値を各層の厚さとする。
〔切削加工補助潤滑材の製造方法〕
切削加工補助潤滑材２の製造方法としては、特に制限されるものではなく、高分子材料などの樹脂と充填材（例えば、無機充填材）とを含む樹脂組成物を、シートや、丸棒の形状や角棒の形状などのブロック状態に成形する従来公知の方法を広く利用することができる。例えば、高分子量化合物（Ａ）、中分子量化合物（Ｂ）、及びカーボン（Ｃ）を、溶媒の存在下又は溶媒の非存在下で混合し、支持体に塗布、冷却、固化させてシートを形成し、その後、支持体を除去、剥離して潤滑材２を得る方法、高分子量化合物（Ａ）、中分子量化合物（Ｂ）、及びカーボン（Ｃ）を、溶媒存在下又は溶媒非存在下で混合し、シートの形状に押出成形して、必要に応じて延伸することにより潤滑材２を得る方法などが挙げられる。
【００５９】
切削加工補助潤滑材２が前述した積層体（例えば、粘着層や保護層を有する切削加工補助潤滑シート）である場合、当該積層体を製造する方法としては、特に限定されないが、例えば、予め作製した層の少なくとも片面にもう一つの層を直接形成する方法や、予め作製した層ともう一つの層を、接着樹脂や熱によるラミネート法などで貼り合わせる方法などが挙げられる。
【００６０】
また、粘着層を切削加工補助潤滑材２の表面に形成する方法としては、工業的に使用される公知の方法であれば、特に限定されない。具体的には、ロール法やカーテンコート法、スプレー噴出法などで粘着層を形成する方法や、ロールやＴ−ダイ押出機等を使用し、予め所望の厚さの粘着層を形成する方法などが例示される。該粘着層の厚さは、特に限定されるものではなく、被加工材料Ｗの曲率や潤滑材２の構成により最適な厚さを、適宜、選択できる。
【００６１】
また、溶融状態の切削加工補助潤滑材２を製造する場合には、樹脂と充填材とを混合して得られる樹脂組成物を潤滑材２として用いるか、樹脂と充填材と溶媒とを混合して得られる樹脂組成物を潤滑材２として用いる方法が挙げられる。
〔被加工材料〕
被加工材料Ｗとしては、難削金属材、繊維強化複合材、繊維強化複合材と難削金属材とが密着した複合材料、等が挙げられる。
【００６２】
難削金属材としては、一般的に構造材として用いられている金属であれば特に限定されないが、例えば、チタン合金、アルミニウム合金、マグネシウム合金、低合金鋼、ステンレス鋼、耐熱合金が挙げられる。このなかでも、チタン合金が好ましく、さらに、チタン合金の中でも、チタン、アルミニウム及びバナジウムからなるより強度の高いＴｉ−６Ａｌ―４Ｖが特に好ましい。チタン合金は、アルミニウム合金に比べて引っ張り強さは２倍も強く、耐食、耐熱性も優れた材料であるが、硬度が高い難削材のため、従来技術では、切削加工条件やドリルビット１の形状を特殊なものとする必要があるが、切削加工補助潤滑材２を用いることで、切削加工条件やドリルビット１の形状を特殊なものとしなくてもよく、ドリルビット１の寿命もより長くできる。用途面からは、航空機の機体構造用材料等に用いられる金属材料が好ましい。強度の高い金属ほど、潤滑材２を用いたことによるドリルビット１の寿命延長効果が顕著となる。難削金属材は、１種単独で用いても、２種以上を積層して用いてもよい。
【００６３】
なお、本実施形態において、「難削金属材」とは、ビッカース硬度が１００以上のものをいう。ビッカース硬度は、ＪＩＳ  Ｚ  ２２４４：２００９「ビッカース硬さ試験−試験方法」により測定することができる。
【００６４】
被加工材料Ｗが、繊維が密に存在する繊維強化複合材である場合には、繊維の切削量が多く、ドリルビット１の切れ刃１０が摩耗しやすい傾向にあるが、切削加工補助潤滑材２を用いることで、ドリルビット１の切れ刃１０の摩耗を低減させることができる。また、炭素繊維強化プラスチックを、摩耗が進行したドリルビット１で加工する場合、炭素繊維を押し切る状態で切削することになるため、積層されたプリプレグ間の層間剥離が発生しやすくなり、結果としてドリルビット１が貫通する出口側に炭素繊維の切れ残りがさらに発生しやすくなる欠点がある。しかし、潤滑材２を用いることで、繊維の切れ残りをより抑制できる。
【００６５】
さらに、繊維強化複合材が、ＵＤ材である場合には、ドリルビット１の切れ刃１０が炭素繊維の束に食い込み抉る角度で進入させるときに、孔の内壁に繊維座屈部が発生しやすい。この点、切削加工補助潤滑材２を用いることで、繊維座屈を抑制し、さらに、摩擦熱による温度上昇をも抑制するので、マトリクス樹脂がガラス転移点（温度）あるいは軟化点に到達しにくくなり、炭素繊維の堅く束ねた状態を維持することができ、繊維座屈を抑制することができる。なお、「ＵＤ材」とは、繊維強化複合材に於いて、一方向のみに繊維を引き揃えたクロス材を使用した材料である。
【００６６】
繊維強化複合材としては、マトリックス樹脂と強化繊維により構成される複合材であれば特に限定されない。マトリックス樹脂としては、特に限定されないが、例えば、エポキシ樹脂、フェノール樹脂、シアネート樹脂、ビニルエステル樹脂、不飽和ポリエステル樹脂などの熱硬化性樹脂；ＡＢＳ（アクリロニトリル−ブタジエン−スチレン）樹脂、ＰＡ（ポリアミド）樹脂、ＰＰ（ポリプロピレン）樹脂、ＰＣ（ポリカーボネート）樹脂、メチルメタアクリレート樹脂、ポリエチレン、アクリル、ポリエステル樹脂などの熱可塑性樹脂が挙げられる。強化繊維としては、特に限定されないが、例えば、ガラス繊維、炭素繊維、アラミド繊維が挙げられる。また、強化繊維の形態としては、特に限定されないが、例えば、フィラメント、トウ、クロス、ブレード、チョップ、ミルドファイバー、フェルトマット、ペーパー、プリプレグ等が挙げられる。このような繊維強化複合材の具体例としては、特に限定されないが、例えば、炭素繊維強化プラスチック（ＣＦＲＰ）、ガラス繊維強化プラスチック（ＧＦＲＰ）、アラミド繊維強化プラスチック（ＡＦＲＰ）等の繊維強化プラスチック（ＦＲＰ）が挙げられる。このなかでも、比較的に、引張り強さ、引張り弾性力が大きく、密度が小さい炭素繊維強化プラスチック（ＣＦＲＰ）が好ましい。繊維強化複合材は、その他必要に応じて、無機フィラーや有機フィラー等を含んでいてもよい。
【００６７】
さらに、被加工材料Ｗが、繊維強化複合材と難削金属材とが密着した材料である場合には、ドリルビット１が被加工材料Ｗを貫孔する順としては、難削金属材を切削加工し、繊維強化複合材を切削加工することになるか、又は、逆に繊維強化複合材を切削加工し、難削金属材を切削加工することが考えられる。例えば、難削金属材を先に切削加工する場合には、繊維強化複合材を切削加工する前に既にドリルビット１の摩耗が進行し得る。この場合、摩耗が進行したドリルビット１で加工する場合、炭素繊維を押し切る状態で切削することになるため、積層されたプリプレグ間の層間剥離が発生しやすくなり、結果としてドリルビット１が貫通する出口部に炭素繊維の切れ残りがさらに発生しやすくなる欠点がある。しかし、切削加工補助潤滑材２を用いることで、金属の切削加工時のドリルビット１の摩耗が抑制され、この摩耗によって加工孔の品質に影響が出やすい繊維強化複合材の切削加工の制約を大きく緩和できる。
【００６８】
さらに、繊維強化複合材と難削金属材との複合材料としては、特に限定されないが、例えば、繊維強化複合材と難削金属材が積層などにより複合化された材料が挙げられる。繊維強化複合材と難削金属材の最適な切削条件は、通常大きく異なり、繊維強化複合材においては、高速回転で低速送り量が適しており、難削金属材においては、低速回転で高速送り量が適している。これは、難削金属材では、例えば、ドリル加工を行う場合、ドリルビット１の温度上昇を抑え、ドリルビット１の切れ刃１０の摩耗を抑制するためである。このように、相反する孔あけ条件に対して、実際の加工現場では、ＣＦＲＰとチタン合金との境で孔あけ条件を変えたり、中庸をとった同一条件で孔形成加工している。あるいは、例えば、ドリル加工を行う場合、ドリルビット１の温度上昇を防ぐため、航空機用途のチタン合金の孔形成加工時に、切削油を注入したり、冷風を吹きつけたりしながら、同時に集塵機で集塵する取り組みも行われている。しかしながら、切削加工補助潤滑材２を用いることで、摩擦熱で発熱しやすい難削金属材の孔あけ条件の制約を大きく緩和できる副次効果がある。
【００６９】
被加工材料Ｗの厚さは、特に限定されないが、１．０ｍｍ以上とすることができる。被加工材料Ｗの厚さの上限は、特に限定されないが、例えば４０ｍｍ以下が好ましい。本発明に係る孔形成方法を採用すると、被加工材料Ｗの厚さが１．０ｍｍ以上であったとしても、ドリルビット１の摩耗、切削部（例えば、ドリル加工孔）の品質がより良好となる傾向にある。
【実施例】
【００７０】
以下、実施例及び比較例を用いて、本発明を具体的に説明する。なお、下記の実施例は本発明の実施形態の一例を示したに過ぎず、本発明はこれらに限定されるものではない。【００７１】
表１に各実施例及び各比較例において使用した被加工材料Ｗ（孔形成加工した材料）、切削加工補助潤滑材２の製造に用いた各成分、粘着層、孔形成加工に用いたドリルビット１、孔形成加工機器、評価に用いた装置等の仕様を示す。【００７２】
【表１】
2017217184.tif 000003
【００７３】
なお、高分子量化合物（Ａ）及び中分子量化合物（Ｂ）の重量平均分子量は、高分子量化合物（Ａ）及び中分子量化合物（Ｂ）を０．０５％の食塩水に溶解、分散させ、ＧＰＣ（Ｇｅｌ  Ｐｅｒｍｅａｔｉｏｎ  Ｃｈｒｏｍａｔｏｇｒａｐｈｙ）カラムを備えた液体クロマトグラフィーを用いて、ポリエチレングリコールを標準物質として測定し、相対平均分子量として算出した。【００７４】
また、カーボン（Ｃ）のメディアン径は、カーボンをヘキサメタりん酸溶液とトリトン数滴からなる溶液に分散させ、レーザー回折式粒度分布測定装置を用いて、投影したカーボンの粒子それぞれの最大長さを測定する。そして、粒子径の累積分布曲線（個数基準）を算出する。その累積分布曲線（個数基準）において５０％の高さとなる粒子直径をメディアン径とした。【００７５】
また、被加工材料Ｗであるチタン合金板（Ｔｉ−６Ａｌ−４Ｖ）のビッカース硬度は、３２０であった。
〔実施例１〕
実施例１においては、ドリルビット１として、超硬合金ドリル（ＲＧ−ＧＤＮ、オーエスジー株式会社製）の先端部に、ワイヤ放電加工機（ＡＱ３２７Ｌ、Ｓｏｄｉｃｋ製）を使用して、０．２ｍｍΦのワイヤを用いて、ドリルビット先端部の２番面２０に、切れ刃１０に対して平行な直線状の溝４０を形成し、ドリルビットｄ−１を作製した（表２参照）。この時、溝４０の切れ刃１０からの距離が３６３μｍ、溝４０の幅の平均値が２６３μｍ、溝４０の最大深さが８１μｍであった。ドリルビット先端部に形成した溝４０の切れ刃１０からの距離、幅、深さについては、溝加工後のドリルビット１の先端部を、Ｖ−ＬＡＳＥＲ顕微鏡（ＶＫ−９７００、株式会社キーエンス製）を用いて撮影し、撮影したデータから、解析ソフトを用いて計測した。【００７６】
また、実施例１においては、高分子量化合物（Ａ）として、ポリエチレンオキサイド（アルコックスＥ−４５、明成化学工業株式会社製）７質量部、ポリエチレンオキサイド（アルトップＭＧ−１５０、明成化学工業株式会社製）１３質量部、ポリエチレンオキサイド（アルコックスＲ−１５０、明成化学工業株式会社製）７質量部、中分子量化合物（Ｂ）として、ポリエチレンオキサイドモノステアレート（ノニオンＳ−４０、日油株式会社製）５０質量部、及びカーボン（Ｃ）として、黒鉛（ＲＰ９９−１５０、伊藤黒鉛工業株式会社）３３質量部を、１軸押出機を使用して、温度１４０℃で押出機にて成形することにより、厚さ１．０ｍｍの樹脂シートを作製した。【００７７】
また、厚さ０．１５ｍｍのアルミニウム箔（１Ｎ３０−Ｈ１８、三菱アルミニウム株式会社製）の片面に、接着層として厚み０．０１ｍｍのポリエステル系樹脂層（バイロナールＭＤ−１２００、東洋紡績株式会社製）を形成した接着層形成アルミニウム箔を準備した。【００７８】
そして、接着層形成アルミニウム箔の接着層と樹脂シートが接するように重ね、さらに、その樹脂シートの上に、接着層形成アルミニウム箔を接着層と樹脂シートが接するように重ねて、ラミネート装置（ＯＨＬ―２４００、株式会社オー・エヌ・シー製）を用いて、１５０℃の温度で熱ラミネートして積層一体化し、接着層形成アルミニウム箔／樹脂シート／接着層形成アルミニウム箔の３層からなる切削加工補助潤滑材２のシート（切削加工補助潤滑シート）を作製した。【００７９】
その後、作製した切削加工補助潤滑シートを、被加工材料Ｗのドリルビット１の進入面に治具を用いて固定し、表３に示す条件で孔あけ加工を行った。ドリルビット１の出口側における加工孔周辺のバリと、切削加工時のドリルビット１の温度と、について評価した結果を表３に示した。
〔実施例２〜４〕
実施例２〜４においては、実施例１と同様の方法で、ドリルビット１の先端部に表２に示す形状の溝４０を形成し、ドリルビットｄ−２〜ｄ−４を作製した。また、実施例１と同様にして作製した切削加工補助潤滑シートを、被加工材料Ｗのドリルビット１の進入面に治具を用いて固定し、表３に示す条件で孔あけ加工を行った。ドリルビット１の出口側における加工孔周辺のバリと、切削加工時のドリルビット１の温度と、について評価した結果を表３に示した。図４は、実施例１〜４で使用したドリルビット１の先端部の写真である。
〔比較例１〕
比較例１においては、先端部に溝を形成していないドリルビットを使用した。そして、実施例１と同様にして作製した切削加工補助潤滑シートを、被加工材料Ｗのドリルビット進入面に治具を用いて固定し、表３に示す条件で孔あけ加工を行った。ドリルビットの出口側における加工孔周辺のバリと、切削加工時のドリルビットの温度と、について評価した結果を表３に示した。図５は、比較例１で使用したドリルビットの先端部の拡大図である。
〔評価：ドリルビット出口側加工孔のバリの高さ、切削加工時のドリルビットの温度〕
実施例１〜４及び比較例１において、加工後の貫通孔のドリルビット出口側を、Ｖ−ＬＡＳＥＲ顕微鏡（ＶＫ−９７００、株式会社キーエンス製）を用いて撮影し、撮影したデータから、解析ソフトを用いてドリルビット出口側における加工孔のバリの高さを計測した。この時、８箇所でバリの高さを測定し、その平均値をバリ高さとした（なお、本実施例及び比較例においては、５孔目のバリを測定した）。また、実施例１〜４及び比較例１において、切削加工時のドリルビットの温度を、赤外線放射温度計（ＩｎｆＲｅＣ Ｔｈｅｍｏ ＧＥＡＲ Ｇ１２０ＥＸ、ＮＥＣ Ａｖｉｏ赤外線テクノロジー株式会社製）を用いて測定した。サンプリング周期は１０ ｆｐｓとし、ドリルビットが貫通する直前の試験片下面から、孔の貫通方向に対して４５°の方向から測定した。【００８０】
【表２】
2017217184.tif 000004
【００８１】
【表３】
2017217184.tif 000005
【００８２】
以上の結果を見ると明らかなように、先端部に溝を形成していないドリルビットを使用した比較例１においてはバリが比較的高くなり、切削加工時のドリルビットの温度も比較的高くなったが、先端部に溝４０を形成したドリルビット１を使用した実施例１〜４においては、バリが比較的低くなり、切削加工時のドリルビット１の温度も比較的低くなったことがわかる。【００８３】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【産業上の利用可能性】
【００８４】
本発明に係るドリルビット及び孔形成方法は、被加工材料（特に難削材）の切削加工において、その加工品質を向上させ、加工コストを低減させるものとして、産業上の利用可能性を有する。
【符号の説明】
【００８５】
１…ドリルビット
２…切削加工補助潤滑材
１０…切れ刃
２０…２番面
３０…３番面
４０…溝（凹部）
Ｗ…被加工材料
【図１】
2017217184.tif 000006
【図２】
2017217184.tif 000007
【図３】
2017217184.tif 000008
【図４】
2017217184.tif 000009
【図５】
2017217184.tif 000010
【国際調査報告】
2017217184.tif 000011
2017217184.tif 000012
2017217184.tif 000013
2017217184.tif 000014